Сплав на основе железа
IRON-BASED ALLOY

Изобретение относится к области черной металлургии, в частности к составам сплавов на основе железа, которые могут быть использованы в машиностроении, станкостроении.
Известен сплав на основе железа, содержащий мас.%: углерод 0,5-0,65; кремний 0,2-0,4; марганец 0,6-0,8; ванадий 0,05-0,1; медь 0,05-0,6; никель 0,15-0,25; хром 0,01-0,2; фосфор 0,01-0,035; сера 0,02-0,04; бор 0,0008-0,003; алюминий 0,005-0,1; железо - остальное [1].
Задачей изобретения является повышение антизадирных свойств сплава.
Технический результат достигается тем, что сплав на основе железа, содержащий углерод, кремний, марганец, ванадий, медь, никель, хром, фосфор, бор, алюминий, дополнительно содержит молибден и кобальт при следующем соотношении компонентов, мас.%: углерод 6,0-6,5; кремний 0,2-0,4; марганец 0,6-0,8; ванадий 0,4-0,6; медь 1,8-2,0; никель 0,3-0,5; хром 0,1-0,2; фосфор 0,2-0,3; бор 0,02-0,03; алюминий 0,07-0,11; молибден 0,2-0,3; кобальт 0,7-1,1; железо - остальное.
В таблице приведены составы сплава.
Никель и кобальт улучшают металлическую основу сплава. Хром, марганец, никель, кобальт, медь, ванадий, бор, фосфор, молибден, алюминий препятствуют образованию и развитию трещин и задиров сплава при механических нагрузках.
Сплав может быть выплавлен в электропечах. Термическая обработка сплава включает закалку при температуре 850°C, отпуск при температуре 650°C. Нагрузка образования задира после проведения термообработки сплава составит ~150 кг.
Источники информации
1. SU 1534089, 1990.